(57)【要約】【課題】工程の制限を少なくして、生産性を大幅に向上させることができる裏面反射鏡を提供すること。【解決手段】透明基板（１０）上に銀反射膜（２０）、金属保護膜（３０）、更に必要に応じて保護塗膜（４０）を順次積層した裏面反射鏡において、前記銀反射膜がＡｒを１０１５〜１０１８ａｔｏｍ／ｃｃ含有する裏面反射鏡とした。これは検討の結果、高温状態の基板や成膜後の加熱、又、完成後の信頼性試験（６０℃、９０％、１０００時間）で耐久性のある銀膜を得るには銀膜中にＡｒ若しくはＫｒ若しくはＸｅを混在させる。【選択図】図１
2005165101.tif 000002
【特許請求の範囲】
【請求項１】
透明基板上に銀反射膜、金属保護膜、更に必要に応じて保護塗膜を順次積層した裏面反射鏡において、
前記銀反射膜がＡｒを１０１５〜１０１８ａｔｏｍ／ｃｃ含有することを特徴とする裏面反射鏡。
【請求項２】
前記反射膜にＡｒ以外のＫｒ若しくはＸｅを含有することを特徴とする請求項１記載の裏面反射鏡。
【請求項３】
前記反射膜が銀以外のＡｕ、Ｃｕ、Ａｌであることを特徴とする請求項１記載の裏面反射鏡。
【発明の詳細な説明】
【技術分野】
【０００１】
本発明は、透明基板上に銀反射膜、金属保護膜、更に必要に応じて保護塗膜を順次積層した裏面反射鏡において、反射膜を特に改善したことにより高温基板上への成膜や高温環境等の厳しい工程に曝されても対応できるとともに、生産性を大幅に向上させることができるため、これら優れた特性を必要とする薄膜製品全般、特に光学製品に関するものである。
【背景技術】
【０００２】
従来、裏面反射鏡における銀反射膜は、所謂銀鏡反応を利用した化学メッキ法や、真空蒸着法が一般的方法として実用化検討されている。
【０００３】
例えば、耐食性、耐薬品性を向上させるため裏面保護塗膜を改善する方法（特許文献１〜３）、又はフッ素化合物を銀膜中に混在させて耐環境性を向上させる方法（特許文献４）等が開示されている。
【０００４】
【特許文献１】特許第２７２０９１３号公報
【特許文献２】特許第２７２０９１４号公報
【特許文献３】特許第３２０６８５２号公報
【特許文献４】特許第３１０３１９６号公報
【発明の開示】
【発明が解決しようとする課題】
【０００５】
しかし、上記の方法においては信頼性の改善は認められるものの、光学製品として利用するには必要な反射率（初期反射率や耐久前後の反射率低下度合い）を満足しているとは言えず、基板加熱や成膜後の後工程処理で加熱を必要とする場合、膜の剥離や白濁が生じ、十分良好であるとは言えないという問題があった。
【０００６】
本発明は上記問題に鑑みてなされたもので、その目的とする処は、工程の制限を少なくして、生産性を大幅に向上させることができる裏面反射鏡を提供することにある。
【課題を解決するための手段】
【０００７】
上記目的を達成するため、本発明は、図１に示すように透明基板（１０）上に銀反射膜（２０）、金属保護膜（３０）、更に必要に応じて保護塗膜（４０）を順次積層した裏面反射鏡において、前記銀反射膜がＡｒを１０１５〜１０１８ａｔｏｍ／ｃｃ含有する裏面反射鏡とした。これは検討の結果、高温状態の基板や成膜後の加熱、又、完成後の信頼性試験（６０℃、９０％、１０００時間）で耐久性のある銀膜を得るには銀膜中にＡｒ若しくはＫｒ若しくはＸｅを混在させることが有効であることを見出したものである。
【発明の効果】
【０００８】
本発明によれば、高温基板、高温環境等の厳しい利用環境に曝されても対応できるために工程の制限が少なくなり、生産性を大幅に向上させることができる。
【発明を実施するための最良の形態】
【０００９】
以下、本発明の実施例を示すが、本発明はこれらに限定されるものではない。
【実施例１】
【００１０】
透明基板上に、最初の２層をドライ成膜法により裏面反射鏡を作製した。膜構成は基板側から銀反射膜、Ｃｕ保護膜の順に２層構成である。各層の幾何学的厚さは、銀反射膜が〜２００ｎｍ、Ｃｕ保護膜が〜１６０ｎｍとした。成膜時の基板温度を３００℃とし、銀成膜時にはＡｒを導入しながら成膜を行った。その後、加速試験として６０℃、９０％、１０００時間の高温高湿耐久を行った。結果を表１に示す。この裏面反射鏡の初期反射率は９７％以上（５５０ｎｍの波長）で外観・反射率とも問題なかった。
【実施例２】
【００１１】
実施例１と同様に、最初の２層をドライ成膜法により裏面反射鏡を作製した。膜構成は基板側から銀反射膜、Ｃｕ保護膜の順に２層構成である。各層の幾何学的厚さは、銀反射膜が〜２００ｎｍ、Ｃｕ保護膜が〜１６０ｎｍとした。成膜時の基板温度を３００℃とし、銀成膜時にはＡｒを導入しながら成膜を行った。続いてこの基板を大気中に取り出し、後工程として１５０℃、２時間の加熱を行った。更に、保護塗膜を形成した。その後、加速試験として６０℃、９０％、１０００時間の高温高湿耐久を行った。結果を表１に示す。この裏面反射鏡の初期反射率は９７％以上（５５０ｎｍの波長）で外観も良好であった。
【実施例３】
【００１２】
透明基板上に、最初の２層をドライ成膜法により裏面反射鏡を作製した。膜構成は基板側から銀反射膜、Ｃｕ保護膜の順に２層構成である。各層の幾何学的厚さは、銀反射膜が〜２００ｎｍ、Ｃｕ保護膜が〜１６０ｎｍとした。成膜時の基板温度を３００℃とし、銀成膜時にはＫｒを導入しながら成膜を行った。その後、加速試験として６０℃、９０％、１０００時間の高温高湿耐久を行った。結果を表１に示す。この裏面反射鏡の初期反射率は９７％以上（５５０ｎｍの波長）で外観・反射率とも問題なかった。
【実施例４】
【００１３】
透明基板上に、最初の２層をドライ成膜法により裏面反射鏡を作製した。膜構成は基板側から銀反射膜、Ｃｕ保護膜の順に２層構成である。各層の幾何学的厚さは、銀反射膜が〜２００ｎｍ、Ｃｕ保護膜が〜１６０ｎｍとした。成膜時の基板温度を３００℃とし、銀成膜時にはＫｒを導入しながら成膜を行った。続いてこの基板を大気中に取り出し、後工程として１５０℃、２時間の加熱を行った。更に、保護塗膜を形成した。その後、加速試験として６０℃、９０％、１０００時間の高温高湿耐久を行った。結果を表１に示す。この裏面反射鏡の初期反射率は９７％以上（５５０ｎｍの波長）で外観も良好であった。
【実施例５】
【００１４】
透明基板上に、最初の２層をドライ成膜法により裏面反射鏡を作製した。膜構成は基板側から銀反射膜、Ｃｕ保護膜の順に２層構成である。各層の幾何学的厚さは、銀反射膜が〜２００ｎｍ、Ｃｕ保護膜が〜１６０ｎｍとした。成膜時の基板温度を３００℃とし、銀成膜時にはＸｅを導入しながら成膜を行った。その後、加速試験として６０℃、９０％、１０００時間の高温高湿耐久を行った。結果を表１に示す。この裏面反射鏡の初期反射率は９７％以上（５５０ｎｍの波長）で外観・反射率とも問題なかった。
【実施例６】
【００１５】
透明基板上に、最初の２層をドライ成膜法により裏面反射鏡を作製した。膜構成は基板側から銀反射膜、Ｃｕ保護膜の順に２層構成である。各層の幾何学的厚さは、銀反射膜が〜２００ｎｍ、Ｃｕ保護膜が〜１６０ｎｍとした。成膜時の基板温度を３００℃とし、銀成膜時にはＸｅを導入しながら成膜を行った。続いて、この基板を大気中に取り出し、後工程として１５０℃、２時間の加熱を行った。更に、保護塗膜を形成した。その後、加速試験として６０℃、９０％、１０００時間の高温高湿耐久を行った。結果を表１に示す。この裏面反射鏡の初期反射率は９７％以上（５５０ｎｍの波長）で外観も良好であった。
【００１６】
＜比較例１＞
透明基板上に、最初の２層をドライ成膜法により裏面反射鏡を作製した。膜構成は基板側から銀反射膜、Ｃｕ保護膜の順に２層構成である。各層の幾何学的厚さは、銀反射膜が〜２００ｍ、Ｃｕ保護膜が〜１６０ｎｍとした。成膜時の基板温度を３００℃とし、Ａｒを導入せずに成膜を行ったところ、裏面反射鏡の初期反射率は著しく低下し外観も白く曇った。結果を表１に示す。
【００１７】
＜比較例２＞
透明基板上に、最初の２層をドライ成膜法により裏面反射鏡を作製した。膜構成は基板側から銀反射膜、Ｃｕ保護膜の順に２層構成である。各層の幾何学的厚さは、銀反射膜が〜２００ｎｍ、Ｃｕ保護膜が〜１６０ｎｍとした。成膜時の基板温度を無加熱とし、成膜を行った。続いて、この基板を大気中に取り出し、後工程として１５０℃、２時間の加熱を行ったところ、裏面反射鏡の初期反射率は著しく低下し外観も白く曇った。更に、一部剥離が生じた。
【００１８】
＜比較例３＞
実施例１と同様に、最初の２層をドライ成膜法により裏面反射鏡を作製した。膜構成は基板側から銀反射膜、Ｃｕ保護膜の順に２層構成である。各層の幾何学的厚さは、銀反射膜が〜２００ｎｍ、Ｃｕ保護膜が〜１６０ｎｍとした。成膜時の基板温度を３００℃とし、銀成膜時にＡｒを導入し、イオンアシストにより強制的に膜中にアルゴンを混入させ、１０２０ａｔｏｍ／ｃｃ程度にして成膜を行ったところ、裏面反射鏡の初期反射率は低下し外観も白く曇った。更に、一部剥離が生じた。
【００１９】
【表１】
2005165101.tif 000003
【産業上の利用可能性】
【００２０】
本発明は、優れた特性を必要とする薄膜製品全般、特に光学製品に好適に利用され得る。
【図面の簡単な説明】
【００２１】
【図１】本発明の膜構成模式図である。
【符号の説明】
【００２２】
１０    硝子基板
１１    銀膜
１２    Ｃｕ膜
１３    保護塗膜
【図１】
2005165101.tif 000004